(57)【特許請求の範囲】
【請求項１】
建築物の白蟻の侵入路に施工されるコンクリート・モルタル用の骨材であって、
ＳｉＯ2 が８０〜９０重量％、Ａｌ2 Ｏ3 が８〜９重量％、Ｆｅ2 Ｏ3 が０．７〜０．８重量％を含む成分組成を備えてなる石英片岩の一種（通称「蓬らい石」）を、粒度５００ミクロン以下に粉砕してなる粉砕砂を、施工時における骨材全体に対して、３０重量％以上含むことを特徴とするコンクリート・モルタル用骨材。
【発明の詳細な説明】
【０００１】
【産業上の利用分野】
本発明は、一般建築物の基礎コンクリートや外壁用モルタル等への使用に好適するコンクリート・モルタル用骨材に関する。
【０００２】
【従来の技術】
例えば住宅等の一般建築物は、地盤からやや掘下げた位置に栗石敷と称される玉石を敷詰め、その上に、水平状態に拡がるベースとそのベースから地盤上に立上がる立上り布基礎とを一体的に有する基礎コンクリートを施工し、その基礎コンクリート（立上り布基礎）上に土台の横木を渡して柱を立て、壁や床などを構築するようになっている。
【０００３】
この場合、前記基礎コンクリートは、一般に、セメント、山砂等からなる砂及び砂利を所定割合で混合して水を添加して混練し、型枠内に流込むことにより施工される。また、基礎コンクリート内に、鉄筋などの補強材を埋設することも行われる。さらには、この種建築物にあっては、外壁の外面部に、セメント，砂等から構成されるモルタルを施工することも行われている。
【０００４】
【発明が解決しようとする課題】
ところで、住宅特に木造建築物においては、白蟻により、土台や柱などの木材を食い荒らされるといった被害が問題となっている。このような白蟻に対する対策として、従来では、予め薬剤をしみ込ませた木材を使用したり、建築後に薬剤を散布するといったことが行われている。ところが、このような白蟻対策では、極めて高価となると共に、防蟻効果が比較的短期間（例えば２，３年程度）しか継続しないといった問題点が残されていた。従って、安価に済ませ得ると共に効果が長期間持続するような白蟻対策の開発が望まれているのである。
【０００５】
本発明の目的は、安価で効果的な防蟻効果を得ることができるコンクリート・モルタル用骨材を提供するにある。
【０００６】
【課題を解決するための手段】
本発明のコンクリート・モルタル用骨材は、建築物の白蟻の侵入路に施工されるコンクリート・モルタル用の骨材であって、通称蓬らい石と称されるところの、ＳｉＯ2 が８０〜９０重量％、Ａｌ2 Ｏ3 が８〜９重量％、Ｆｅ2 Ｏ3 が０．７〜０．８重量％を含む成分組成を備えてなる石英片岩の一種を、粒度５００ミクロン以下に粉砕してなる粉砕砂を、施工時における骨材全体に対して、３０重量％以上含むところに特徴を有する。
【０００７】
【作用】
本発明者等は、愛知県北設楽郡設楽町田峯字段戸１番地のほぼ１ｋｍ四方等において採掘される石英片岩の一種、通称「蓬らい石（ほうらいせき）」が、一般の自然石やセラミック製品には決して存在しない性質であるところの、２０℃以下の低温（常温）においても十分な遠赤外線を放射する性質を存する事実を知見した。そして、この蓬らい石から放射される遠赤外線が、白蟻等に対する防蟻効果を呈することを確認し、本発明を成し遂げたのである。
【０００８】
この蓬らい石は、現在の一般的な分析方法によれば、ＳｉＯ2 が８０〜９０重量％、Ａｌ2 Ｏ3 が８〜９重量％、Ｆｅ2 Ｏ3 が０．７〜０．８重量％の成分組成を含み、その他、微量のＴｉＯ2 ，ＣａＯ，ＭｇＯ，Ｋ2 Ｏ，Ｎａ2 Ｏ等を含むものである。また、本発明者の研究によれば、蓬らい石は、通常の遠赤外線セラミックでは大きな放射率が得られない２４μ以上の波長においても、大きな放射率が得られることが判明した。さらに、この蓬らい石は、２２℃以上の温度をかけると、遠赤外線の放射量が飛躍的に増大することも判明している。
【０００９】
本発明のコンクリート・モルタル用骨材は、上記した蓬らい石を粉砕した粉砕砂を含むので、施工あるいは成形品とされたコンクリート・モルタルからは、常温においても常に遠赤外線が放射されるようになる。この遠赤外線は、加熱作用の他に、殺菌，防菌作用（抗酸作用）を呈することが知られており、その抗酸作用によって防蟻効果が得られるのではないかと推測される。
【００１０】
従って、本発明のコンクリート・モルタル用骨材によれば、骨材としての本来的な機能が得られることはもとより、常温で遠赤外線が放射されることによる防蟻効果が得られ、従来よりの懸案であった白蟻対策に大きく貢献することができるものである。しかも、その防蟻効果は、薬剤等を用いたものと異なり、極めて長期間に渡って継続するのである。
【００１１】
そして、蓬らい石を礫状のままでなく、粉砕して砂状としているので、表面積を大きくすることができて遠赤外線の放射効率を良好なものとすることができるのである。この場合、粉砕砂は、粒度が５００μ以下の細砂状とすることが望ましい。また、本発明の粉砕砂は、原石の採掘，粉砕といった比較的簡単な工程にて得ることができ、比較的安価に得られるものであり、また、コンクリートやモルタルの施工にあたっても、従来通りの一般的な施工方法で良い。
【００１２】
さらには、本発明のコンクリート・モルタル用骨材によれば、遠赤外線による熱的作用により、建築物に用いた場合の屋内の保温性の向上を図ることができ、また、遠赤外線による抗酸作用により、鉄筋などの金属製の埋込み材に対する防錆効果も得られて、コンクリートの強度の向上等も図ることができる。
【００１３】
この場合、骨材全体を前記蓬らい石の粉砕物から構成するようにしても良いが、一般的な山砂等からなる骨材と、蓬らい石の粉砕砂とを混合して使用することがコスト面で有利であると言える。本発明者等の研究によれば、使用にあたっては、前記粉砕砂を、施工時における骨材全体に対して、３０重量％以上含ませるようにすれば、十分な防蟻効果が得られることが確認されている。
【００１４】
この蓬らい石が常温において十分な遠赤外線を放射する要因は、構造線の近傍であるなど地理的，地層的な理由によって生成時等において一般の石英片岩と異なる性質を得たものであると推測され、単純に上記したような成分組成のみにあるものとは考え難い。なぜならば、蓬らい石とほぼ同等の成分組成を有する他の自然石にはそのような性質がなく、また、原料を上記と同一組成に成分調製したセラミックも、やはりそのような性質を呈することがないからである。従って、蓬らい石が常温において十分な遠赤外線を放射する要因の解明は、今後の研究を待つ必要があると考えられる。
【００１５】
尚、「蓬らい石（ほうらいせき）」の「らい」の文字は、本来では、後に掲載される表１及び図面の図３に示すような文字を使用するが、この文字は、日本工業規格Ｘ０２０８号で定められている文字以外の文字であるため、便宜上、明細書中ではひらがなを用いて表現するようにしている。
【００１６】
【実施例】
以下、本発明の一実施例について、図１乃至図４を参照しながら説明する。本実施例に係るコンクリート・モルタル用骨材Ｅ（図３参照）は、ＳｉＯ2 が８０〜９０重量％、Ａｌ2 Ｏ3 が８〜９重量％、Ｆｅ2 Ｏ3 が０．７〜０．８重量％を含む成分組成を備えてなる石英片岩の一種（通称、蓬らい石Ａ）を、粒径５００μ以下の細石状に粉砕した粉砕砂Ｂ（商品名「ＭＡＧＭＡＴＲＯＮ（マグマトロン）」）を含んで構成される。
【００１７】
図３は、粉砕砂Ｂ及びコンクリートＩの製造工程を簡略的に示すものであり、以下この工程について順に述べる。粉砕砂Ｂの原料となる蓬らい石Ａは、愛知県北設楽郡設楽町田峯字段戸１番地のほぼ１ｋｍ四方において採掘される石英片岩の一種であり、一般の自然石やセラミック製品等には決して存在しない性質であるところの、２０℃以下の低温（常温）においても十分な遠赤外線を放射する性質を存している。次の表１に、蓬らい石Ａの２種類のサンプルについての成分分析結果を示す。
【００１８】
【表１】
0003706871.tif 000002
【００１９】
また、図４（ａ）には、上記蓬らい石Ａのサンプル１についての遠赤外線の全放射率（黒体に対する放射率）を、代表的な遠赤外線セラミックの焼成品についての遠赤外線の全放射率（図４（ｂ））と併せて示している。尚、この放射率の試験については、一般的な試験方法を用いて表面温度１４７．７℃にて行ったものである。
【００２０】
粉砕砂Ｂを得るにあたっては、礫状の蓬らい石Ａを粉砕する粉砕の工程（Ｐ１）が実行される。この粉砕の工程は、例えば汎用の乾式の粉砕機（ミル）を用いて行われ、この場合、粉砕砂Ｂの粒度は５００μ以下とされる。また、この粉砕の工程では、全体の工程を複数の粉砕機や分級機を用いて粒度に応じた何段階かに分けて行うこともできる。
【００２１】
このようにして得られた粉砕砂Ｂは、この場合、コンクリート用の骨材Ｅの一部として用いられる。ここで、周知のように、コンクリート用の骨材は、砂などの細骨材と、砂利などの粗骨材とから構成されるのであるが、本実施例では、細骨材の一部（主体）として前記粉砕砂Ｂを用いるようにしている。即ち、図３に示すように上記粉砕砂Ｂと、例えば山砂，川砂等からなる砂Ｃ及び砂利Ｄとから、骨材Ｅが構成されるのである。この場合、前記粉砕砂Ｂは、骨材Ｅ全体に対して３０重量％以上例えば５０％の配合とされている。
【００２２】
コンクリートを施工するにあたっては、上記骨材ＥをセメントＦ及び水Ｇと所定の混合割合で混合し、混練する（Ｐ２）。また、このとき必要に応じて添加剤等を添加するようにしても良い。このようにして得られたコンクリートスラリーＨを、例えば型枠内に流込み施工し、硬化させることにより（Ｐ３）、コンクリートＩが得られるのである。尚、図示はしないが、モルタルの場合には、上記の砂利Ｄ（粗骨材）を除いた細骨材のみを用いて、セメント及び水等と混合して施工される。このときにも、骨材（細骨材）の３０重量％以上を前記粉砕砂Ｂから構成する。骨材全体を粉砕砂Ｂから構成しても良い。
【００２３】
さて、図１及び図２は、建築物（住宅）に上記したコンクリートＩ及びモルタルを使用した例を示している。図１に示すように、建築物は、地盤１からやや掘下げられた位置に玉石が敷詰められた栗石敷２が設けられ、その上に基礎コンクリート３が施工される。この基礎コンクリート３は、前記栗石敷２上に水平状態に拡がるベース３ａと、そのベース３ａから地盤１上に立上がる立上り布基礎３ｂとを一体的に有してなり、そのうち立上り布基礎３ｂは、建築物の外縁に沿って形成されると共に各間仕切り部分に対応して形成されるようになっている。
【００２４】
この場合、基礎コンクリート３は、上述したように、蓬らい石Ａを粉砕した粉砕砂Ｂを含む骨材Ｅを用いて製造されるコンクリートＩからなり、基礎コンクリート３の外形に対応した型枠内に、スラリーＨを流込み、硬化させることにより得られるものである。また、本実施例では、前記型枠内に補強材としての複数本の鉄筋４を配置し、基礎コンクリート３内に鉄筋４が埋込み状態とされるようになっている。
【００２５】
そして、この基礎コンクリート３（布基礎３ｂ）上には、土台の横木５が水平方向に渡されるように設けられ、その横木５の上に、図示しない柱が立てられると共に、外壁６等の壁や床などが構築されるようになっている。このとき、図２にも示すように、外壁６の外面部には、内側から順に、ノジ板７，防水紙８、ラス網と称される金網９、外壁モルタル１０が積層状態に施工される。前記外壁モルタル１０は、やはり、上記した蓬らい石Ａを粉砕した粉砕砂Ｂを含む細骨材を用いて製造されるようになっている。
【００２６】
ここで、特に木造建築物においては、白蟻により木材を食い荒らされるといった被害が問題となっている。ところが、上記した構成においては、基礎コンクリート３及び外壁モルタル１０の骨材Ｅに、蓬らい石Ａを粉砕した粉砕砂Ｂを用いていることにより、白蟻が建築物に寄って来ず、白蟻が侵入することがなくて白蟻による被害を未然に防止することができることが確認された。
【００２７】
これは、基礎コンクリート３及び外壁モルタル１０が、蓬らい石Ａを粉砕した粉砕砂Ｂを含むので、その粉砕砂Ｂから常温においても常に遠赤外線が放射され、その遠赤外線の抗酸作用によって防蟻効果が得られるためであると考えられる。しかも、その防蟻効果は、従来のような薬剤等を用いたものと異なり、極めて長期間に渡って持続するのである。
【００２８】
そして、この場合、蓬らい石Ａを礫状のままでなく、粉砕して粒度が５００μ以下の細砂状としているので、表面積を大きくすることができて遠赤外線の放射効率を良好なものとすることができる。この粉砕砂Ｂは、原石の採掘，粉砕といった比較的簡単な工程にて得ることができ、比較的安価に得られるものである。また、コンクリートＩやモルタルの施工にあたっても、従来通りの一般的な施工方法で良い。粉砕砂Ｂが、コンクリートやモルタル用の骨材としての本来的な機能を果たすことは勿論である。
【００２９】
さらには、本実施例においては、基礎コンクリート３及び外壁モルタル１０から遠赤外線が放射されるので、遠赤外線による熱的作用により、屋内の保温性の向上を図ることができる。この場合、特に外壁モルタル１０にも粉砕砂Ｂを含む骨材を用いているので、その保温効果は顕著なものとなる。また、遠赤外線による抗酸作用により、基礎コンクリート３内に埋込まれた鉄筋４に対する防錆効果も得られるものである。
【００３０】
このように本実施例によれば、常温にて十分な遠赤外線を放射する蓬らい石Ａを粉砕した粉砕砂Ｂを、基礎コンクリート３の骨材Ｅとして用いたので、従来のような薬剤を用いた白蟻対策とは異なり、安価に済ませ得ると共に、防蟻効果を長期間持続させることができ、建築物の白蟻問題の解決に大いに寄与することができるものである。
【００３１】
図５は、本発明の他の実施例を示すものである。この実施例においては、栗石敷２上に、一般的な基礎コンクリート１１を施工し、その立上り１１ａの上部に、上記実施例と同等の粉砕砂Ｂを骨材として使用した天端モルタル１２を所定厚みに施工し、その上に土台５を設けるようにしている。さらに、建築物の内部に相当する地盤１３上に、やはり粉砕砂Ｂを骨材として使用した防湿土間モルタル１４を所定厚みに施工するようにしている。
【００３２】
この場合、天端モルタル１２においては、例えば骨材全体を、蓬らい石Ａを粉砕した粉砕砂Ｂから構成するようにしている。また、防湿土間モルタル１４においては、例えば骨材全体の３０％を上記粉砕砂Ｂから構成し、残り７０％を一般的な山砂等から構成している。
【００３３】
このような実施例においても、白蟻の侵入路であるところの天端モルタル１２及び防湿土間モルタル１４の骨材として、常温にて十分な遠赤外線を放射する蓬らい石Ａを粉砕した粉砕砂Ｂを用いているので、上記一実施例と同様に、良好な防蟻効果が得られ、白蟻による被害を未然に防止することができる。また、防湿土間モルタル１４に用いていることにより、十分な保温効果を得ることができるものである。
【００３４】
尚、本発明は上記した実施例に限定されるものではなく、例えば現場施工用のコンクリートに限らず、コンクリートブロックや、壁，床用のコンクリートパネル，軽量気泡コンクリートパネル等の成形品に適用することも可能である。また、目地充填用のモルタル等に適用しても良いことは勿論である。その他、本発明の骨材（粉砕砂）を、学校や公園等の砂場の砂として利用することも可能であり、大腸菌などに対する防菌効果が得られることが確認されている。
【００３５】
【発明の効果】
以上の説明にて明らかなように、本発明のコンクリート・モルタル用骨材によれば、常温にて十分な遠赤外線を放射する性質を備える蓬らい石を粉砕した粉砕砂を含むので、安価で効果的な防蟻効果を得ることができるという優れた実用的効果を奏するものである。
【図面の簡単な説明】
【図１】本発明の一実施例を示すもので、建築物の基礎コンクリート及び外壁部分を示す縦断面図
【図２】外壁部分を拡大して示す縦断面図
【図３】コンクリートの製造工程を示す図
【図４】蓬らい石の遠赤外線の放射率（ａ）を従来の遠赤外線セラミックの放射率（ｂ）と併せて示す図
【図５】本発明の他の実施例を示す図１相当図
【符号の説明】
図面中、３は基礎コンクリート、４は鉄筋、１０は外壁モルタル、１２は天端モルタル、１４は防湿土間モルタルを示す。
【図１】
0003706871.tif 000003
【図２】
0003706871.tif 000004
【図３】
0003706871.tif 000005
【図４】
0003706871.tif 000006
【図５】
0003706871.tif 000007